(57)【特許請求の範囲】
【請求項１】
支持体上にインク受容層を有するインクジェット記録体において、支持体が、紙基材の表面に顔料と結着剤を、顔料１００質量部に対し結着剤５〜５０質量部含有する塗工層を少なくとも１層有し（但し、−１０〜５０℃のガラス転移温度であるラテックスポリマーが３〜１２ｇ／ｍ２塗設された耐水層を有することはない）、且つ、該塗工層面のＪＩＳ  Ｐ８１４０で規定するコッブ吸水度の３０秒値が２０．０ｇ／ｍ２以下である紙支持体であり、インク受容層が、支持体の該塗工層上に形成され、且つ、気相法シリカをカチオン性化合物で処理して得た、ＢＥＴによる細孔容積が０．５ｍｌ／ｇ以上、平均粒子径が７００ｎｍ以下の微細顔料と接着剤を主成分とする塗被層であることを特徴とするインクジェット記録体。
【請求項２】
紙支持体の塗工層中に含有する顔料が、カオリン、炭酸カルシウム、サチンホワイトから選ばれる１種を主成分とする請求項１記載のインクジェット記録体。
【請求項３】
紙支持体の塗工層中に含有する顔料の粒子径が０．２μｍ以上１０μｍ以下である請求項１又は２記載のインクジェット記録体。
【発明の詳細な説明】
【技術分野】
【０００１】
本発明は、インクジェット記録体に関するものである。
【背景技術】
【０００２】
水性インクを微細なノズルからインクジェット記録体に向かって噴出し、その記録体表面上に画像を形成するインクジェット記録方式は、記録操作の騒音が少ないこと、フルカラー画像の形成が容易であること、高速記録が可能であること、および、他の印刷装置よりも記録コストが安価であることなどの理由により、端末プリンタ、ファクシミリ、プロッタ、あるいは帳票印刷等で広く利用されている。
【０００３】
近年、プリンタの急速な普及と、高精細化・高速化とが進み、それに伴って、インクジェット記録体には、従来以上のインク吸収速度の向上が求められ、さらに、デジタルカメラによる撮影画像の記録画像に対し、銀塩方式の写真に匹敵する、高い均一性の実現が強く求められている。また、記録画像の品質を写真画像の品質により近づけるために、記録画像の色濃度及び光沢感の更なる向上が望まれている。
【０００４】
記録画像の色濃度及び光沢感の更なる向上を満足させるために、ポリオレフィン被覆層を表面に備えた不透明支持体（所謂ＲＣ紙。）に、平均一次粒子径１０ｎｍ以下のシリカ微粒子と水溶性樹脂からなる層を形成したインクジェット記録体が提案されている（例えば、特許文献１、特許文献２参照。）。しかし、ポリオレフィン被覆紙を用いているため、高価なものとなってしまい、安価な紙基材のインクジェット記録体が望まれていた。
【０００５】
一方、吸水性支持体に平均粒子径１００ｎｍ以下のシリカ微粒子と親水性バインダーと硬膜剤を有するインク受容層を形成したインクジェット記録体が提案されている（例えば、特許文献３参照。）。しかし、紙基材に直接インク受容層を形成するため、印字の際にコックリングが生じるという問題がある。特に、１６０μｍ未満の紙基材を用いた場合、このコックリングの問題は顕著であった。
【０００６】
【特許文献１】特開平８−１７４９９２号公報
【特許文献２】特開平７−１１７３３４号公報
【特許文献３】特開平１１−７８２１４号公報
【発明の開示】
【発明が解決しようとする課題】
【０００７】
本発明は、支持体に紙基材を用いたインクジェット記録体であり、記録画像の色濃度及び光沢感が優れるとともにコックリングの生じ難いインクジェット記録体を提供することにある。
【課題を解決するための手段】
【０００８】
本発明者等は、かかる課題を解決するために鋭意研究を行なった結果、紙基材に直接インク受容層を形成するのでなく、予め顔料と結着剤を含有する塗工層を少なくとも１層形成しておき、且つ該塗工層面のコッブ吸水度の３０秒値を特定し、更にインク受容層を特定の微細顔料を用いることにより、達成することを見出し、本発明に至ったのである。
【０００９】
本発明は下記態様を含む。
［１］支持体上にインク受容層を有するインクジェット記録体において、支持体が、紙基材の表面に顔料と結着剤を、顔料１００質量部に対し結着剤５〜５０質量部含有する塗工層を少なくとも１層有し（但し、−１０〜５０℃のガラス転移温度であるラテックスポリマーが３〜１２ｇ／ｍ２塗設された耐水層を有することはない）、且つ、該塗工層面のＪＩＳ  Ｐ８１４０で規定するコッブ吸水度の３０秒値が２０．０ｇ／ｍ２以下である紙支持体であり、インク受容層が、支持体の該塗工層上に形成され、且つ、気相法シリカをカチオン性化合物で処理して得た、ＢＥＴによる細孔容積が０．５ｍｌ／ｇ以上、平均粒子径が７００ｎｍ以下の微細顔料と接着剤を主成分とする塗被層であることを特徴とするインクジェット記録体。
［２］紙支持体の塗工層中に含有する顔料が、カオリン、炭酸カルシウム、サチンホワイトから選ばれる１種を主成分とする［１］記載のインクジェット記録体。
［３］紙支持体の塗工層中に含有する顔料の粒子径が０．２μｍ以上１０μｍ以下である［１］又は［２］記載のインクジェット記録体。
【発明の効果】
【００１０】
本発明によれば、紙基材を用いたインクジェット記録体においても、高品位な記録が得られ、且つコックリングが発生しがたいインクジェット記録体を提供することができる。
【発明を実施するための最良の形態】
【００１１】
本発明は、紙基材上に顔料及び結着剤を含有する塗工層を形成し、且つ、該塗工層面のコッブ吸水度の３０秒値が２０ｇ／ｍ２以下となる層を形成した紙支持体を用い、該塗工層上に、ＢＥＴによる細孔容積が０．５ｍｌ／ｇ以上、且つ平均粒子径が７００ｎｍ以下の微細顔料と接着剤を主成分とするインク受容層を形成する。
【００１２】
通常、Ａ４版サイズのインクジェット記録体に写真画像をインクジェット記録する場合、記録体の先端がインクを受容してから、記録体の終端がインクを受容するまでおおよそ３０秒程度かかる。この間に、インク或いはインクを構成する溶媒が紙基材に浸透すると、出力中に紙基材が伸縮し、コックリングが発生する。記録時にコックリングが発生すると、記録体表面が波うちを生じ、場合によってはプリンタのヘッドと記録体が擦れてしまうなどのトラブルも発生する。
【００１３】
本発明では、紙基材上にコッブ吸水度の３０秒値が２０ｇ／ｍ２以下となるように塗工層を形成し、その上にインク受容層を形成することにより、このようなコックリングを抑制するものである。なお、従来のポリオレフィン被覆紙を支持体に用いたインクジェット記録体は、インク或いはインクを構成する溶媒が支持体に浸透することはなく、コックリングの問題はない。一方、紙支持体を用いたマットタイプのインクジェット記録体は、粒子径の大きい（数ミクロン程度）顔料をインク受容層に用いているため、インク受容層のインク吸収量が多く、また、インク或いはインクを構成する溶媒が紙基材に浸透しても、記録速度が速く設定されており、しかも、写真画像といった画質を要求される記録を行わないので、大きな問題にならない。
【００１４】
紙支持体の塗工層面のコッブ吸水度の３０秒値が２０ｇ／ｍ２を越えると、コックリングが顕著に発生する。コッブ吸水度の好ましい範囲は、１８ｇ／ｍ２以下である。下限値は、０ｇ／ｍ２に近いほどコックリングの制御性が優れるので好ましいが、インク受容層の塗工適性から５ｇ／ｍ２以上であることがより好ましい。
【００１５】
このような、コッブ吸水度を有する紙支持体は、紙基材を構成する材料の選択、紙基材の製造方法の選択、塗工層を構成する材料の選択、塗工層の製造方法の選択など、適宜調節することにより達成できる。
【００１６】
紙基材は、一般に、木材パルプと必要に応じ含有する填料を主成分として構成される。
木材パルプは、各種化学パルプ、機械パルプ、再生パルプ等を使用することができ、これらのパルプは、紙力、抄紙適性等を調整するために、叩解機により叩解度を調整できる。パルプの叩解度（フリーネス）は特に限定しないが、一般に２５０〜５５０ｍｌ（ＣＳＦ：ＪＩＳ  Ｐ８１２１）程度である。上記コッブ吸水度にするためには、フリーネスは３００〜５００ｍｌ程度に調整することが好ましい。
【００１７】
填料は、不透明性等を付与する目的で配合し、炭酸カルシウム、カオリン、タルク、シリカ、酸化チタン等が適宜使用できる。特に炭酸カルシウムは、白色度が高い基材となり、インクジェット記録用紙の光沢感が高まるので好ましい。紙基材中の填料の含有率（灰分）は１〜３０％程度が好ましいが、多すぎるとコッブ吸水度が高くなったり、紙力が弱くなったりする傾向にあるので、好ましい填料の含有率は５〜２０％である。なお、焼成カオリンやシリカは、嵩高であり、コッブ吸水度が高くなりやすいため、焼成カオリンは１〜７％程度、シリカは１〜５％程度で含有するとよい。
【００１８】
紙基材には、助剤としてサイズ剤、定着剤、紙力増強剤、カチオン化剤、歩留り向上剤、染料、蛍光増白剤等を添加することができる。さらに、抄紙機のサイズプレス工程において、デンプン、ポリビニルアルコール類、カチオン樹脂等を塗布・含浸させ、表面強度、コッブ吸水度等を調整できる。
【００１９】
塗工層を形成する顔料としては、印刷用塗工紙などで使用できる公知の顔料が例示できる。例えば、炭酸カルシウム、カオリン、焼成カオリン、クレー、焼成クレー、酸化亜鉛、水酸化アルミニウム、サチンホワイト、珪酸マグネシウム、炭酸マグネシウム、二酸化チタン、プラスチックピグメントなどが例示できる。これらは、複数種を併用することもできる。顔料の粒子径は、特に限定しないが０．２μｍ以上１０μｍ以下、好ましくは０．５μｍ以上５μｍ以下である。粒子径が大きいと、塗工層の面が粗くなり、インク受容層の厚みが均一にならず、記録物にムラが発生する傾向にあり、画質が損なわれてしまう。粒子径が小さいと、コッブ吸水度が大きくなる傾向にある。これらの顔料の中でも、特に、炭酸カルシウム、カオリン、サチンホワイトは、コックリングを抑制する適性に優れ、白色度の高い塗工層となるので好ましい。なお、インクジェット記録体のインク受容層用として好ましい材料である、無定形シリカ、コロイダルシリカ、アルミナ、ゼオライトなど吸水性に富んだ顔料や微細な顔料を、規定するコッブ吸水度の範囲において、併用してもよい。
【００２０】
塗工層を形成する結着剤としても、印刷用塗工紙などで使用できる公知の結着剤が使用でき、例えば、水溶性樹脂（例えばポリビニルアルコール、カチオン性ポリビニルアルコール、シリル変性ポリビニルアルコール等の変性ポリビニルアルコールなどのポリビニルアルコール類、カゼイン、大豆タンパク、合成タンパク質類、デンプン、カルボキシメチルセルロースやメチルセルロースなどのセルロース誘導体)、あるいは水分散性樹脂（例えばスチレン−ブタジエン共重合体、メチルメタクリレート−ブタジエン共重合体、アクリロニトリル−ブタジエン共重合体等の共役ジエン系共重合体ラテックス、アクリル系共重合体、エチレン−酢酸ビニル共重合体などのビニル系共重合体ラテックス、スチレン系共重合体ラテックス、（ポリ）ウレタン系重合体ラテックス等）などのような各種バインダーが、単独にあるいは２種以上混合して使用される。このなかで、水分散性樹脂がコックリング抑制効果に優れるので好ましく、特にアクリル系重合体ラテックス、（ポリ）ウレタン系重合体エマルションは、更に経時における白紙の保存性が良好であるため好ましく選択される。また、結着剤のガラス転移温度は特に限定はないが、ガラス転移温度の低い結着剤が塗工層のコブ吸水度に調整し易くなるので好ましく、ガラス転移温度が−２５〜＋３５℃程度のものが好ましく使用できる。
【００２１】
顔料と結着剤の配合割合は、その種類にもよるが、一般に顔料１００質量部に対しバインダー３〜５０質量部、好ましくは５〜４０質量部の範囲で調節される。その他、一般塗工紙の製造において使用される分散剤、増粘剤、消泡剤、帯電防止剤、防腐剤、蛍光染料、着色剤、紫外線吸収剤等の各種助剤が適宜添加される。
【００２２】
塗工層を形成する方法としては、上記成分を含む塗工液を公知の塗工方法により塗布するとよい。例えば、ブレードコーター、エアーナイフコーター、ロールコーター、バーコーター、グラビアコーター、ロッドブレードコーター、リップコーター、カーテンコーター、スライドビード、スライドホッパー、およびスロットダイなどのダイコーター等、各種公知の塗工装置により塗工するとよい。なお、塗工層を複数層積層してもよく、この場合、両塗工層の配合成分は異なっていてもよい。更に、抄紙機内に設置された塗工装置で塗工（所謂オンマシンコーティング）により形成しても構わない。
【００２３】
塗工層の乾燥固形分塗工質量には、制限はないが、一般に２〜３０ｇ／ｍ２程度であることが好ましく、より好ましくは４〜２５ｇ／ｍ２である。塗工量が過少であると、紙基材のインクジェット記録の際に、インク或いはインクを構成する溶媒がインク受容層及び該塗工層を透過し、紙基材に到達し、コックリングを発生するおそれがあり、塗工量が多すぎるとコックリングの抑制効果が飽和するばかりか、インク受容層のヒビ割れが生じやすくなる傾向にある。
【００２４】
該塗工層は、上記のコッブ吸水度を満足する範囲において、スーパーカレンダーやカレンダーにより塗工層表面を平滑化処理してもよく、或いは粗面化ロールを用いて塗工層表面を粗面化処理してもよく、エンボスロールを用いて表面を型付け処理してもよい。
本発明のインク受容層は、特定の微細な顔料を用いて形成するので、塗工層の表面の風合いが、インクジェット記録体の記録面の風合いとなることがある。
特に、塗工層面がＪ．ＴＡＰＰＩ  Ｎｏ．５ｂ法で規定する王研式平滑度が３００秒以上であると、均一なインク受容層が形成できるので、画質の優れたインクジェット記録体が得られるので好ましい。
【００２５】
紙支持体の裏面（塗工層、インク受容層を形成しない面）には、表面側へのカールを矯正するためにコート層やラミネート層を設ける、銀塩写真の風合いを付与するためにポリオレフィン樹脂のラミネート層を設けるなど、裏面層を設けることが好ましい。また、裏面には、更に、搬送性向上処理、帯電防止処理、ブロッキング防止処理のために、帯電防止剤やブロッキング防止剤などで処理してもよい。裏面の処理は、インク受容層を形成する前でも後でも可能であるが、インク受容層を形成するよりも前に裏面を処理するほうが、インク受容層に傷が生じ難いので好ましい。
【００２６】
インク受容層は、ＢＥＴ法による細孔容積が０．５ｍｌ／ｇ以上であり平均粒子径が７００ｎｍ以下の微細顔料と接着剤を主成分として含有する。ここで主成分とは、微細顔料と接着剤の合計質量が、インク受容層全質量中の５０質量％以上あればよい。特に、インク受容層全質量中の８０質量％以上が好ましく、より好ましくは９０質量％以上である。
【００２７】
平均粒子径が７００ｎｍより大きい顔料を使用すると印字濃度が低下する。７００ｎｍ以下の粒子径に調節するために、たとえば機械的手段で強い力を施す方法、所謂ｂｒｅａｋｉｎｇ  ｄｏｗｎ法（塊状原料を細分化する方法）により製造することが可能である。機械的手段としては、超音波ホモジナイザー、圧力式ホモジナイザー、液流衝突式ホモジナイザー、高速回転ミル、ローラミル、容器駆動媒体ミル、媒体攪拌ミル、ジェットミル、乳鉢、擂解機（鉢状容器中の被粉砕物を、杵状攪拌棒で磨砕混練する装置）、サンドグラインダー、ナノマイザー等が挙げられる。粒子径を小さくする為に、分級と粉砕とを繰り返して施すことができる。一方、平均粒子径が１０ｎｍより小さいと、塗膜にひび割れが生じやすいため１０ｎｍ〜７００ｎｍであることが好ましい。より好ましくは３０ｎｍ〜５００ｎｍである。
【００２８】
また、ＢＥＴ法による細孔容積が０．５ｍｌ／ｇより小さいとインク吸収性が不足する。より好ましい細孔容積は０．８ｍｌ／ｇ以上であり、特に好ましい細孔容積は１．０〜１．２ｍｌ／ｇである。
【００２９】
このような微細顔料としては、平均１次粒子径３ｎｍ〜４０ｎｍの一次粒子が凝集してなる二次粒子の分散体である微細顔料が好ましく、無定形シリカ、アルミナ、アルミナ水和物が好ましい顔料である。なかでも、塗工層の成膜性や印字後の画像濃度の点から、気相法による無定形シリカが最も好ましく使用される。
【００３０】
無定形シリカは、通常、製造法によって湿式シリカと乾式（気相法）シリカとに大別される。前記湿式法では、ケイ酸塩の酸分解により活性シリカを生成し、これを適度に重合させ凝集沈降させて含水シリカを得る方法が主流であり、ゲル法シリカ、沈降法シリカ、コロイダルシリカなどがこれらに属する。一方、気相法は、ハロゲン化珪素の高温気相加水分解による方法（火炎加水分解法）、ケイ砂とコークスとを電気炉中でアークによって加熱還元気化し、これを空気で酸化する方法（アーク法）によって無水シリカを得る方法が主流であり、前記気相法シリカとは、該気相法によって得られた無水シリカ微粒子を意味する。
【００３１】
気相法シリカは、湿式シリカと表面のシラノール基の密度、細孔容積などに相違があり、異なった性質を示す。湿式シリカの場合には、微粒子表面におけるシラノール基の密度が５〜８個／ｎｍ２で多く、シリカ微粒子が密に凝集（アグリゲート）し易いために細孔径が１００ｎｍ以下における細孔容積は低めだが、気相法シリカの場合には、微粒子表面におけるシラノール基の密度が２〜３個／ｎｍ２と少ないことから、疎な軟凝集（フロキュレート）となって細孔容積が高くなり、その結果、空隙率が高い三次元構造が形成される。
【００３２】
アルミナは、一般的に結晶性を有する酸化アルミニウムとも呼ばれる。一般的に、χ、κ、γ、δ、θ、η、ρ、擬γ、α結晶を有するアルミナが挙げられる。光沢感やインク吸収性から、気相法アルミナ、γ、δ、θ結晶を有するアルミナが好ましく選択される。粒度分布がシャープで、成膜性が特に優れる気相法アルミナ（フュームドアルミナ）は特に好ましい。気相法アルミナは、ガス状アルミニウムトリクロライドの高温加水分解によって形成される。
【００３３】
また、アルミナ水和物は特に限定するものではないが、インク吸収性や成膜性の観点からベーマイト又は擬ベーマイトが好ましく選択される。アルミナ水和物の製造方法は例えばアルミニウムイソプロポキシドを水で加水分解する方法（Ｂ．Ｅ．Ｙｏｌｄａｓ，Ａｍｅｒ．Ｃｅｒａｍ．Ｓｏｃ．Ｂｕｌｌ．，５４，２８９（１９７５）など）やアルミニウムアルコキシドを加水分解する方法（特開平０６−０６４９１８号公報）などが挙げられる。
【００３４】
インク受容層にバインダーとしては、水溶性樹脂（例えばポリビニルアルコール、カチオン性ポリビニルアルコール、シリル変性ポリビニルアルコール等の変性ポリビニルアルコールなどのポリビニルアルコール類、カゼイン、大豆タンパク、合成タンパク質類、デンプン、カルボキシメチルセルロースやメチルセルロースなどのセルロース誘導体)、あるいは水分散性樹脂（例えばスチレン−ブタジエン共重合体、メチルメタクリレート−ブタジエン共重合体、アクリロニトリル−ブタジエン共重合体等の共役ジエン系重合体ラテックス、アクリル系共重合体、エチレン−酢酸ビニル共重合体等のビニル系共重合体ラテックス、スチレン系共重合体ラテックス、（ポリ）ウレタン系重合体ラテックス等）などのような各種バインダーが、単独にあるいは２種以上混合して使用される。
中でも、ポリビニルアルコールは、成膜性とインク吸収性とのバランスを良好にするために好ましく、２０００以上の重合度を有するものがより好ましく、重合度３６００〜５０００のポリビニルアルコールが特に好ましい。
この場合、インク受容層における微細顔料と接着剤との乾燥固形分質量比率は、顔料１００質量部に対し５〜３０質量部の範囲であることが好ましい。インク吸収性と塗膜強度のバランスをさらに良くするためには１０〜２５質量部であることが好ましい。
【００３５】
インク受容層は、微細な顔料を含有するので、塗工の際にヒビが発生しやすい。このため、架橋剤を用いてヒビ割れを防ぐことができる。架橋剤は、インク受容層用の塗液に配合してもよく、インク受容層を形成後、架橋剤を付与してもよく、インク受容層を塗布する前に、架橋剤を有する塗液を塗布してもよく、紙支持体の塗工層に配合していてもよい。
架橋剤は、公知の材料が適宜使用でき、ポリビニルアルコールを例にすると、架橋剤としては、ホウ素化合物、エポキシ化合物、グリシジル化合物、ジルコニウム化合物、アルミニウム化合物、クロム化合物等などが例示できるが、なかでもホウ素化合物は塗料の増粘またはゲル化が早く生じるので特に好ましい。
ホウ素化合物としては、ホウ素原子を中心原子とする酸素酸及びその塩のことである。例としては、オルトホウ酸、メタホウ酸、次ホウ酸、四ホウ酸、五ホウ酸、及びそれらのナトリウム塩、カリウム塩、アンモニウム塩が挙げられる。このなかで、オルトホウ酸と四ホウ酸二ナトリウムが塗料を適度に増粘させる効果があるために好ましく用いられる。
【００３６】
ホウ素化合物の含有量は、ホウ素化合物の種類及びポリビニルアルコールの重合度にもよるが、インク受容層の全質量に対して２〜１０質量％含有されるのが好ましい。２質量％より少ないとポリビニルアルコールとの架橋が弱く、塗料のゲル化も弱くなって塗膜がひび割れやすくなる。また、１０質量％より多いと塗膜が硬くなり好ましくない。
なお、ポリビニルアルコールを代表例としたが、本発明はポリビニルアルコールに限定するものではない。
【００３７】
インク受容層には、記録画像の耐水性や保存性を高めるために、カチオン性化合物を含有することが好ましい。カチオン性化合物としては、ポリアルキレンアミン化合物（例えばポリエチレンポリアミン、ポリプロピレンポリアミン）第２級、第３級アミノ基又は第４級アンモニウム基を有するアクリル系樹脂、ポリビニルアミン、ポリビニルアミジン、５員環を形成しているアミジン化合物、ジシアン系カチオン樹脂（例えば、ジシアンジアミド−ホルムアルデヒド重縮合物）、エピクロルヒドリン−ジメチルアミン付加重合体、ジメチルアリルアンモニウムクロライド−ＳＯ２共重合体、ジアリルアミン−ＳＯ２共重合体、ジメチルジアリルアンモニウムクロライド重合体、アリルアミン塩の重合体、ジアルキルアミノエチル（メタ）アクリレートアンモニウム塩重合体、アクリルアミド−ジアリルアミン塩共重合体などのカチオン性高分子；シラン系、チタネート系、アルミニウム系またはジルコニウム系などのカチオン性カップリング剤；水溶性アルミニウム化合物（例えば、塩化アルミニウムまたはその水和物、硫酸アルミニウムまたはその水和物、アンモニウムミョウバン等の無機塩、無機系の含アルミニウムカチオンポリマーであるポリ水酸化アルミニウム化合物等）、水溶性ジルコニウム化合物（例えば、酢酸ジルコニウム、塩化ジルコニウム、オキシ塩化ジルコニウム、ヒドロキシ塩化ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム化合物等）、水溶性チタン化合物（例えば塩化チタン、硫酸チタン等）、水溶性ランタノイド属化合物（例えば、塩化セリウム、硝酸セリウム、硫酸セリウム、酢酸セリウム、硝酸ランタン等）などの水溶性多価金属塩等、カチオン性物質が例示でき、これらを単独或いは併用できる。
なお、カチオン性高分子は、分子量が５０００より低いとインク吸収性を阻害するおそれがあるので、分子量５０００以上のものを用いることが好ましい。カップリング剤としてはアンモニウム基を持つシランカップリング剤が好ましい。水溶性多価金属塩としては、ポリ塩化アルミニウム、ポリ酢酸アルミニウム、ポリ乳酸アルミニウムがなどのアルミニウム化合物、酢酸ジルコニウム、塩化ジルコニウム、塩化酸化ジルコニウム八水和物、ヒドロキシ塩化ジルコニウム等のジルコニウム化合物が好ましい。
【００３８】
一般的に、シリカの場合はシラノール基が表面に存在しているため電気的にマイナスを示し、カチオン性化合物と混合することにより凝集する。このため、シリカをカチオン性化合物で処理した複合粒子の形態で用いると、分散性が優れるほか、印字濃度、画像耐水性などにおいても優れ、銀塩写真に匹敵する優れた品質が得られる。
【００３９】
シリカをカチオン性化合物で処理する方法としては、公知の方法が採用できる。例えば、ポリ塩化アルミニウム、ポリ酢酸アルミニウム、およびポリ乳酸アルミニウムなどのポリアルミニウム塩のようなアルミニウムイオン等の多価金属イオンの化合物を反応させて、シリカの表面を被覆する方法、アンモニウム基を持つシランカップリング剤をシリカの表面に付加して変性する方法、シリカとカチオン性高分子を混合し、凝集させることによって得られたカチオン性高分子−シリカの凝集体粒子を、粉砕、分散してカチオン性高分子−シリカ複合粒子を製造する方法などが例示できる。
【００４０】
前記シリカと前記カチオン性化合物の混合物、もしくは凝集体を分散あるいは粉砕するには、ホモミキサー、圧力式ホモジナイザー、超音波ホモジナイザー、マイクロフルイタイザー、アルティマイザー、ナノマイザー、高速回転ミル、ローラミル、容器駆動媒体ミル、媒体攪拌ミル、ジェットミル、サンドグラインダー、クレアミックス等が用いられる。
平均粒子径が１μｍを超える場合は、ホモミキサーなどの弱い機械力で処理すれば十分分散するが、平均粒子径を１μｍ以下に粉砕するにはより強い機械力を加えることが効果的であり、圧力式分散方法を用いることが好ましい。圧力式分散方法である高圧粉砕機としては、圧力式ホモジナイザー、超音波ホモジナイザー、マイクロフルイタイザー、ナノマイザーが挙げられるが、特に高速流衝突型ホモジナイザーとしてマイクロフルイタイザー、ナノマイザ−が好ましい。
【００４１】
インク受容層の乾燥固形分塗工質量には、制限はないが、一般に５〜３０ｇ／ｍ２程度であることが好ましく、より好ましくは７〜２５ｇ／ｍ２である。塗工量が過少であると、高精細且つ高速のプリンターではインク吸収性が不足するおそれがあり、塗工量が多すぎると塗膜のひび割れの制御が困難になることがある。
インク受容層は、１層であっても多層であっても構わない。多層の場合、層ごとに配合がことなっていても構わない。
インク受容層の塗工には、ブレードコーター、エアーナイフコーター、ロールコーター、バーコーター、グラビアコーター、ロッドブレードコーター、リップコーター、カーテンコーター、ダイコーター、スライドビードコーター等の各種塗工装置を用いることができる。
【００４２】
なお、インク受容層上に、ガラスビーズ、コロイダルシリカ、コロイダルアルミナなどのコロイド状物質を有する光沢発現層を形成してもよい。或いは酸化チタン、酸化亜鉛、酸化ジルコニウム、酸化セリウム、三酸化二鉄、酸化アンチモン等の高屈折率微粒子を含有する表面層を形成してもよく、この場合、これらの微粒子をシリカやアルミナなどで表面被覆していてもよい。
【００４３】
なお、本発明でいう顔料の平均粒子径は、一次粒子が凝集して二次粒子を形成している場合には二次粒子径を、一次粒子のみの単分散状態の場合は一次粒子径を示していると考えられ、当該顔料が粉体状にあるか、又はスラリー状にあるかには関係ない。
測定方法は、顔料濃度が３質量％の水分散液２００ｇを調整し、これをホモミキサーに供して１０００ｒｐｍ、３０分間の攪拌分散処理を施した後、直ちにこの分散液を電子顕微鏡（ＳＥＭとＴＥＭ）観察に供して１万〜４０万倍の電子顕微鏡写真を撮り、写真中の５ｃｍ×５ｃｍ四方の面積中に存在する粒子のマーチン径を測定し平均したものである。「微粒子ハンドブック」、朝倉書店、ｐ５２、１９９１年参照）。
【００４４】
（ＢＥＴによる細孔容積測定方法）
無機顔料、もしくは該無機顔料の分散液を１０５℃で乾燥し、測定用粉体試料を得た。この粉体試料の細孔容積を、窒素ガス吸着法比表面積・細孔分布測定装置〔Ｃｏｕｌｔｅｒ社製ＳＡ３１００ｐｌｕｓ型〕を用い、前処理として２００℃で２時間真空脱気した後に測定した。また、細孔容積は細孔径３〜２００ｎｍの全細孔容積の値（窒素相対圧０．９９１）を使用した。
【実施例】
【００４５】
以下に実施例を挙げて、本発明をより具体的に説明するが、本発明の技術的範囲はこれらにより限定されるものではない。まず、実施例及び比較例において使用する材料について説明する。
【００４６】
実施例１
［紙支持体の製造］
「紙基材の形成」
ＬＢＫＰ９０部（フリーネス４４０ｍｌ／ｃｓｆ）、ＮＢＫＰ１０部（フリーネス５１０ｍｌ／ｃｓｆ）からなるパルプスラリー中に、パルプ固形分に対して填料として軽質炭酸カルシウムを紙灰分で１０％となるように添加し、さらに内添サイズ剤としてＡＫＤサイズ剤（商品名：サイズパインＫ−９０２、荒川化学工業社製）０．０５％および硫酸アルミニウム０．５％をそれぞれ添加して紙料を調成した。このように調成された紙料を用いて、ハイブリッドタイプのツインワイヤ抄紙機で抄紙、乾燥を行って成紙（基紙）を得た。次いで、このようにして得られた基紙の両面に２本ロールサイズプレス装置を介して、６％濃度の酸化澱粉糊液（商品名：エースＡ、王子コーンスターチ社製）を両面固形分換算で１．４ｇ／ｍ２となるように塗布、乾燥して米坪が７５ｇ／ｍ２の紙基材を得た。
【００４７】
「第１塗工層用塗被液の調製」
顔料として平均粒子径が０．８μｍの重質炭酸カルシウム（商品名：ハイドロカーブ９０、備北粉化工業社製）１００質量％からなる顔料スラリーに、顔料１００質量部に対して、モノマー比としてアクリロニトリルを１７質量％含有し、平均粒子径が１２５ｎｍのスチレン−ブタジエン共重合体ラテックス（商品名：Ｔ−２６２９Ｍ、ジェイエスアール社製）を８部、酸化澱粉糊液（商品名：エースＢ、王子コーンスターチ社製）を１部、（いずれも固形分換算）および消泡剤、染料などの助剤を添加し、最終的に固形分濃度が６４％の塗被液を調製した。
【００４８】
「第２塗工層用塗被液の調製」
平均粒子径０．８μｍの重質炭酸カルシウム（商品名：ハイドロカーブ９０、備北粉化工業社製）４０質量％および平均粒子径０．３μｍの微細カオリン（商品名：ミラグロス、エンゲルハード社製：米国）６０質量％からなる顔料をコーレス分散機で水中に分散して顔料スラリーを得た。上記の顔料スラリーに、顔料１００質量部に対して、モノマー比としてアクリロニトリルを２１質量％含有し、平均粒子径が９５ｎｍのスチレン−ブタジエン共重合体ラテックス（商品名：ＰＡ２３２３、日本エイアンドエル社製）１１部、酸化澱粉糊液（商品名：エースＢ、王子コーンスターチ社製）３部、（いずれも固形分換算）および消泡剤、染料などの助剤を添加して、最終的に固形分濃度が６４％の塗被液を調製した。
【００４９】
「塗工層の形成」
前記の紙基材の両面に、上記第１塗工層用塗被液を、片面当りの乾燥重量が１０ｇ／ｍ２となるようにブレードコーターを使用して片面ずつの塗工、乾燥を行って第１塗工層を設けた。次いで、上記第２塗工層用塗被液を片面当りの乾燥重量が１０ｇ／ｍ２となるようにブレードコーターで片面ずつの塗工、乾燥を行って水分が５．０％の片面２度塗りの塗工紙を得た。このようにして得られた塗被紙を、スーパーカレンダー（１０ニップ、線圧２５０ｋｇ／ｃｍ、４００ｍ／分）に通紙して紙支持体を得た。
【００５０】
［インクジェット記録体の製造］
「シリカ微粒子分散液の調製」
平均粒子径１．０μｍの気相法シリカ（日本アエロジル社製、商品名：エアロジルＡ３００、平均１次粒子径：約８ｎｍ）を用い、ホモミキサーにより分散した後、平均二次粒子径が８００ｎｍになるまで高速流衝突型ホモジナイザーで粉砕分散し、１０質量％のシリカ微粒子分散液を調製した。
【００５１】
「カチオン性化合物による処理」
このシリカ微粒子分散液１００質量部に対し、５員環アミジン構造を有するカチオン性化合物（ハイモ社製、商品名：ＳＣ−７００Ｍ、分子量：３万）１０質量部を添加し、高速流衝突型ホモジナイザーで更に分散し、平均二次粒子径が０．１５μｍの１０質量％のカチオン性高分子−シリカ複合粒子分散液を調製した。この複合粒子のＢＥＴによる細孔容積は１．１ｍｌ／ｇであった。
【００５２】
「インク受容層用塗被液の調製」
微細顔料として、上記カチオン性高分子−シリカ複合粒子分散液１００質量部（固形分）に、バインダーとして重合度３５００、ケン化度８８．５％のポリビニルアルコール１８質量部と、分散剤（東亜合成社製、商品名：アロンＳＤ−１０）０．０５質量部とを水中で混合して水分散液（濃度：１５質量％）を調製した。
【００５３】
「インク受容層の形成」
紙支持体の塗工層面に、８％硼砂水溶液を塗布した後、上記組成のインク受容層用塗被液を塗工してハイドロゲル化させ、引き続きこのハイドロゲル化した塗工液層を、乾燥機で乾燥してインクジェット記録体を作製した。インク受容層の乾燥塗工量は２２ｇ／ｍ２であった。
なお、紙支持体のインク受容層を塗布する面のコッブ吸水度（３０秒値）は、１９．４ｇ／ｍ２であり、王研式平滑度は９０８秒であった。
【００５４】
比較例１
［紙支持体の製造］
「紙基材の形成」
実施例１と同様にして紙基材を得た。
【００５５】
「第１塗工層用塗被液の調製」
実施例１と同様にして第１塗工層用塗被液を調製した。
【００５６】
「第２塗工層用塗被液の調製」
平均粒子径２μｍの軽質炭酸カルシウム（商品名：タマパール１２１、奥多摩工業株式会社製）を３０質量％添加し、平均粒子径０．３μｍの微細カオリン（商品名：ミラグロス、エンゲルハード社製：米国）を６０質量％から３０質量％に変更した以外は実施例１と同様にして第２塗工層用塗被液を調製した。
【００５７】
「塗工層の形成」
前記の紙基材の両面に、上記第１塗工層用塗被液を、片面当りの乾燥重量が１０ｇ／ｍ２となるようにブレードコーターを使用して片面ずつの塗工、乾燥を行って第１塗工層を設けた。次いで、上記第２塗工層用塗被液を片面当りの乾燥重量が１０ｇ／ｍ２となるようにブレードコーターで片面ずつの塗工、乾燥を行って水分が５．０％の片面２度塗りを行い、このようにして得られた塗被紙をスーパーカレンダー（４ニップ、線圧１００ｋｇ／ｃｍ、４００ｍ／分）に通紙して、紙支持体を得た。
【００５８】
［インクジェット記録体の製造］
得られた紙支持体を用い、実施例１と同様にして、インク受容層を形成した。
なお、紙支持体のインク受容層を塗布する面のコッブ吸水度（３０秒値）は、２２．１ｇ／ｍ２であり、王研式平滑度は１３７秒であった。
【００５９】
実施例２
［紙支持体の製造］
「紙基材の形成」
米坪が１３５ｇ／ｍ２となるようにした以外は実施例1と同様にして紙基材を得た。
【００６０】
「第１塗工層用塗被液の調製」
実施例１と同様にして、第１塗工層用塗被液を調製した。
【００６１】
「第２塗工層用塗被液の調製」
平均粒子径０．８μｍの重質炭酸カルシウム（商品名：ハイドロカーブ９０、備北粉化工業社製）１０質量％、平均粒子径２μｍの軽質炭酸カルシウム（商品名：タマパール１２１、奥多摩工業株式会社製）を１０質量％添加し、平均粒子径０．３μｍの微細カオリン（商品名：ミラグロス、エンゲルハード社製：米国）８０質量％からなる顔料をコーレス分散機で水中に分散して顔料スラリーを得た。上記の顔料スラリーに、顔料１００質量部に対して、モノマー比としてアクリロニトリルを２１質量％含有し、平均粒子径が９５ｎｍのスチレン−ブタジエン共重合体ラテックス（商品名：ＰＡ２３２３、日本エイアンドエル社製）１１部、酸化澱粉糊液（商品名：エースＢ、王子コーンスターチ社製）１部、（いずれも固形分換算）および消泡剤、染料などの助剤を添加して、最終的に固形分濃度が６４％の塗被液を調製した。
【００６２】
「塗工層の形成」
前記の紙基材の両面に、上記第１塗工層用塗被液を、片面当りの乾燥重量が１２ｇ／ｍ２となるようにブレードコーターを使用して片面ずつの塗工、乾燥を行って第１塗工層を設けた。次いで、上記第２塗工層用塗被液を片面当りの乾燥重量が１２ｇ／ｍ２となるようにブレードコーターで片面ずつの塗工、乾燥を行って水分が５．０％の片面２度塗りの塗工紙を得た。このようにして得られた塗被紙を、スーパーカレンダー（１０ニップ、線圧２５０ｋｇ／ｃｍ、４００ｍ／分）に通紙して紙支持体を得た。
【００６３】
［インクジェット記録体の製造］
得られた紙支持体を用い、実施例１と同様にして、インク受容層を形成した。
なお、紙支持体のインク受容層を塗布する面のコッブ吸水度（３０秒値）は、１７．５ｇ／ｍ２であり、王研式平滑度は１３２０秒であった。
【００６４】
実施例３
［紙支持体の製造］
「紙基材の形成」
米坪が１３５ｇ／ｍ２となるようにした以外は実施例1と同様にして紙基材を得た。
【００６５】
「第１塗工層用塗被液の調製」
実施例１と同様にして、第１塗工層用塗被液を調製した。
【００６６】
「第２塗工層用塗被液の調製」
平均粒子径０．８μｍの重質炭酸カルシウム（商品名：ハイドロカーブ９０、備北粉化工業社製）４０質量％、平均粒子径２μｍの軽質炭酸カルシウム（商品名：タマパール１２１、奥多摩工業株式会社製）を４０質量％、平均粒子径０．３μｍの微細カオリン（商品名：ミラグロス、エンゲルハード社製：米国）１０質量％、平均粒子径０．６μｍのカオリン(商品名：ウルトラホワイト９０、エンゲルハード社製：米国）２０質量％からなる顔料をコーレス分散機で水中に分散して顔料スラリーを得た。上記の顔料スラリーに、顔料１００質量部に対して、モノマー比としてアクリロニトリルを２１質量％含有し、平均粒子径が９５ｎｍのスチレン−ブタジエン共重合体ラテックス（商品名：ＰＡ２３２３、日本エイアンドエル社製）１０部、酸化澱粉糊液（商品名：エースＢ、王子コーンスターチ社製）３部、（いずれも固形分換算）および消泡剤、染料などの助剤を添加して、最終的に固形分濃度が６４％の塗被液を調製した。
【００６７】
「塗工層の形成」
前記の紙基材の両面に、上記第１塗工層用塗被液を、片面当りの乾燥重量が１２ｇ／ｍ２となるようにブレードコーターを使用して片面ずつの塗工、乾燥を行って第１塗工層を設けた。次いで、上記第２塗工層用塗被液を片面当りの乾燥重量が１２ｇ／ｍ２となるようにブレードコーターで片面ずつの塗工、乾燥を行って水分が５．０％の片面２度塗りの塗工紙を得た。このようにして得られた塗被紙を、上から弾性ロール、硬質粗面化ロール（Ｒｍａｘ：１０μｍ）、弾性ロールの３本のロールを組み合わせてなる粗面化カレンダーに、片方の面が粗面化ロールに二回、他方の面が弾性ロールに二回、圧接するようにロ通紙して紙支持体を得た。
【００６８】
［インクジェット記録体の製造］
得られた紙支持体を用い、実施例１と同様にして、インク受容層を形成した。
なお、紙支持体のインク受容層を塗布する面は、粗面化ロールで処理をした面であり、コッブ吸水度（３０秒値）は、１５．５ｇ／ｍ２であり、王研式平滑度は２９０秒であった。
【００６９】
比較例２
［紙支持体の製造］
「紙基材の形成」
米坪が１５０ｇ／ｍ２となるようにした以外は実施例1と同様にして紙基材を得た。
【００７０】
「第１塗工層用塗被液の調製」
実施例１と同様にして、第１塗工層用塗被液を調製した。
【００７１】
「第２塗工層用塗被液の調製」
実施例１と同様にして、第２塗工層用塗被液を調製した。
【００７２】
「塗工層の形成」
実施例１と同様にして、塗工層を形成し、紙支持体を得た。
【００７３】
［インクジェット記録体の製造］
得られた紙支持体を用い、実施例１と同様にして、インク受容層を形成した。
なお、紙支持体のインク受容層を塗布する面のコッブ吸水度（３０秒値）は、２３．４ｇ／ｍ２であり、王研式平滑度は８３０秒であった。
【００７４】
比較例３
［紙支持体の製造］
実施例１と同様にして紙支持体を得た。
【００７５】
［インクジェット記録体の製造］
「シリカ微粒子分散液の調製」
（ａ）活性ケイ酸水溶液の調製
ＳｉＯ２濃度：３０質量％、ＳｉＯ２／Ｎａ２Ｏモル比３．１のケイ酸ソーダ溶液（トクヤマ社製、商品名：三号珪酸ソーダ）に蒸留水を混合し、ＳｉＯ２濃度：４．０質量％の希ケイ酸ソーダ水溶液を調製した。この水溶液を、水素型陽イオン交換樹脂（三菱化学社製、商品名：ダイヤイオンＳＫ−１ＢＨ）が充填されたカラムに通じて活性ケイ酸水溶液を調製した。得られた活性ケイ酸水溶液中のＳｉＯ２濃度は４．０質量％、ｐＨは２．９であった。また、Ｎａ２Ｏ換算濃度は０．１質量％以下であった。
（ｂ）シード液の調製
還流器、攪拌機、温度計を備えた５リットルのガラス製反応容器中で、５００ｇの蒸留水を１００℃に加温した。この熱水を１００℃に保ちながら、上記の活性ケイ酸水溶液を１．５ｇ／分の速度で合計４５０ｇ添加し、シード液を調製した。
（ｃ）シリカ微粒子分散液の調製
上記のガラス製反応容器中で、９５０ｇの上記シード液に対しアンモニア０．０１５モルを添加して安定化し、１００℃に加温した。このシード液に対して、上記の活性ケイ酸水溶液合計５５０ｇを、１．５ｇ／分の速度で添加した。活性ケイ酸の添加終了後、そのまま溶液を１００℃に保って９時間加熱還流を行い、シリカ微粒子分散液を得た。この分散液をエバポレーターにて濃縮し、１０質量％のシリカ微粒子分散液を調製した。
このシリカの粒子径は０．１μｍであった。
【００７６】
「カチオン性化合物による処理」
このシリカ微粒子分散液１００質量部に対し、５員環アミジン構造を有するカチオン性化合物（ハイモ社製、商品名：ＳＣ−７００Ｍ、分子量：３万）１０質量部を添加し、高速流衝突型ホモジナイザーで更に分散し、平均二次粒子径が０．１μｍの１０質量％のカチオン性高分子−シリカ複合粒子分散液を調製した。この複合粒子のＢＥＴによる細孔容積は０．４ｍｌ／ｇであった。
【００７７】
「インク受容層用塗被液の調製」
微細顔料として、上記カチオン性高分子−シリカ複合粒子分散液１００質量部（固形分）に、バインダーとして重合度３５００、ケン化度８８．５％のポリビニルアルコール１８質量部と、分散剤（東亜合成社製、商品名：アロンＳＤ−１０）０．０５質量部とを水中で混合して水分散液（濃度：１５質量％）を調製した。
【００７８】
「インク受容層の形成」
上記インク受容層用塗被液を用いた以外は実施例１と同様にしてインクジェット記録体を作製した。インク受容層の乾燥塗工量は２２ｇ／ｍ２であった。
なお、紙支持体のインク受容層を塗布する面のコッブ吸水度（３０秒値）は、１９．４ｇ／ｍ２であり、王研式平滑度は９０８秒であった。
【００７９】
比較例４
［紙支持体］
焼成カオリン１０部を、広葉樹晒クラフトパルプ（ＬＢＫＰ：ろ水度４４０ｍｌＣＳＦ）１００部に添加し、カチオン澱粉１．０部、ロジン系サイズ剤０．７部、硫酸バンド２．０部添加し、十分に混合して抄紙原料とし、長網多筒式抄紙機を用いて抄紙し、水分を１０％まで乾燥させ、サイズプレスで酸化澱粉の７％水溶液を両面あたり４ｇ／ｍ２塗布、乾燥し、水分５．０％まで乾燥させて坪量１９０ｇ／ｍ２、の紙支持体（塗工層無し）を得た。
【００８０】
［インクジェット記録体の製造］
得られた紙支持体を用い、実施例１と同様にして、インク受容層を形成した。
なお、紙支持体のインク受容層を塗布する面のコッブ吸水度（３０秒値）は４６．３ｇ／ｍ２であり、王研式平滑度は８秒であった。
【００８１】
評価方法
得られたインクジェット記録体のインク吸収性、光沢、画質、耐コックリング適性を下記に示す方法で評価した。尚、評価には染料インクジェットプリンター（ＥＰＳＯＮ社製、商標：ＰＭ−Ｇ８２０、印字モード：ＥＰＳＯＮ写真用紙  きれいモード）を使用した。評価結果を表１に示す。
【００８２】
「記録画像の色濃度」
黒色で重色部をベタ印字し、その色濃度をマクベス反射濃度計（モデル：Ｍａｃｂｅｔｈ  ＲＤ−９２０、マクベス社製）にて測定した。
【００８３】
「光沢感」
供試された記録体に、ＩＳＯ−４００の画像（「高精細カラーディジタル標準画像データＩＳＯ／ＪＩＳ−ＳＣＩＤ」、ｐ１３、画像名称：果物かご）を印刷し、画像を、記録体表面に対して傾斜している角度から目視し、下記の５段階に評価した。
５：銀塩写真と同レベルの光沢感がある。
４：銀塩写真より若干劣るが、充分な光沢感がある。
３：光沢紙としては、光沢感が足りないが、セミグロスの光沢感を有する。
２：マットより光沢は高めの感がある。
１：マットに近い光沢感。
【００８４】
「耐コックリング性」
供試された記録体に黒色をベタ印字し、ベタ印字画像中にコックリング（用紙の送り方向に平行な波打ち）があるかどうかを目視で観察し、下記の３段階に評価した。コックリングは、打ち込まれたインク中の水分で用紙が伸びようとすることによって生ずる現象である。
○：コックリングがほとんど認められない。
△：コックリングが認められ、実用上、問題がある。
×：コックリングがはなはだしく、実用に耐えない。
【００８５】
【表１】
0004466553.tif 000002